СПОСОБ ОБРАБОТКИ СТАЛЬНОЙ ЛЕНТЫ ИЛИ ЛИСТА С МЕТАЛЛИЧЕСКИМ ПОКРЫТИЕМ СРЕДСТВОМ ДЛЯ ПОСЛЕДУЮЩЕЙ ОБРАБОТКИ И СТАЛЬНАЯ ЛЕНТА ИЛИ ЛИСТ С МЕТАЛЛИЧЕСКИМ ПОКРЫТИЕМ

1. Способ обработки стальной ленты или стального листа с металлическим покрытием средством для последующей обработки, которое содержит по меньшей мере один полиалкиленгликоль, и которое наносят в форме жидкого раствора на поверхность металлического покрытия, отличающийся тем, что средство для последующей обработки, кроме полиалкиленгликоля, содержит флуоресцирующий антиоксидант.
2. Способ по п. 1, отличающийся тем, что антиоксидант является флуоресцирующим углеводородом, в частности замещенным стерически затрудненными группами фенолами.
3. Способ по п. 1 или 2, отличающийся тем, что антиоксидант является аскорбиновой кислотой, в частности L-(+)-аскорбиновой кислотой, или солью аскорбиновой кислоты.
4. Способ по п. 1, отличающийся тем, что антиоксидант является бутилгидрокситолуолом (БГТ) или бутилгидроксианизолом (БГА).
5. Способ по п. 1, отличающийся тем, что средство для последующей обработки имеет форму водного раствора, причем концентрация полиалкиленгликоля в водном растворе находится в диапазоне от 0,1 г/л до 400 г/л, и предпочтительно от 1,0 г/л до 200 г/л.
6. Способ по п. 1, отличающийся тем, что молярная масса полиалкиленгликоля находится в диапазоне от 2000 г/моль до 20000 г/моль, и предпочтительно от 4000 г/моль до 10000 г/моль.
7. Способ по п. 1, отличающийся тем, что полиалкиленгликоль является полиэтиленгликолем (ПЭГ), который предпочтительно имеет молярную массу, равную 6000 г/моль.
8. Способ по п. 1, отличающийся тем, что средство для последующей обработки имеет форму водного раствора, причем концентрация антиоксиданта в водном растворе находится в диапазоне от 0,001 г/л до 4,0 г/л.
9. Способ по п. 1, отличающийся тем, что жидкий раствор средства для последующей обработки после нанесения на поверхность стальной ленты или стального листа с металлическим покрытием отжимают отжимными валиками и затем просушивают.
2
2
2
2
10. Способ по п. 9, отличающийся тем, что после сушки на поверхности металлического покрытия образуется слой средства для последующей обработки с плотностью сухого слоя в диапазоне от 1 мг/м до 10 мг/м, и предпочтительно в диапазоне от 2 мг/м до 6 мг/м.
11. Способ по п. 9 или 10, отличающийся тем, что коэффициент поверхностного натяжения обработанной поверхности металлического покрытия превышает 40 мН/м, и в частности находится в диапазоне от 50 мН/м до 60 мН/м.
12. Способ по п. 1, отличающийся тем, что во время нанесения средства для последующей обработки на поверхность металлического покрытия измеряют толщину нанесенного слоя средства для последующей обработки.
13. Способ по п. 12, отличающийся тем, что толщину нанесенного слоя средства для последующей обработки определяют способом флуоресцентной спектроскопии, в частности лазерно-индуцированной флуоресцентной спектроскопии (LIF).
14. Стальная лента или стальной лист, в частности белая жесть, с металлическим покрытием, которые на поверхности металлического покрытия, в частности оловянного покрытия, содержат тонкий слой средства для последующей обработки, причем средство для последующей обработки содержит по меньшей мере один полиалкиленгликоль, отличающиеся тем, что средство для последующей обработки, кроме полиалкиленгликоля, содержит флуоресцирующий антиоксидант.